(57)【要約】  本発明は、ＣＩピグメントレッド１７０及び式（Ｉ）の化合物（式中、Ｘ＝Ｆ、Ｃｌ、Ｂｒ、ＣＨ３又はＮＯ２である。）を基にした新規混晶に関する。該新規混晶は、非置換ＣＩピグメントレッド１７０よりも優れた耐光性及び耐候性を有する。2007502875.tif 000023
2007502875.tif 000002
【特許請求の範囲】
【請求項１】
Ｃ．Ｉ．ピグメントレッド１７０と、式（１）
【化１】
2007502875.tif 000016
（式中、Ｘは、Ｆ、Ｃｌ，Ｂｒ、メチル又はニトロと定義される。）の１又は複数の化合物と、の混晶。
【請求項２】
Ｃ．Ｉ．ピグメントレッド１７０の０．１重量％から９９．９％重量と、前記式（１）の少なくとも１つの化合物の９９．９重量％から０．１重量％と、を含有する、請求項１に記載の混晶。
【請求項３】
Ｃ．Ｉ．ピグメントレッド１７０の１重量％から９９重量％と、前記式（１）の少なくとも１つの化合物の９９重量％から１重量％と、を含有する、請求項１又は請求項２に記載の混晶。
【請求項４】
Ｃ．Ｉ．ピグメントレッド１７０の８０重量％から９９重量％と、前記式（１）の少なくとも１つの化合物の２０重量％から１重量％と、を含有する、請求項１又は請求項２に記載の混晶。
【請求項５】
Ｃ．Ｉ．ピグメントレッド１７０と、Ｘ＝Ｃｌ又はＸ＝メチルである式（１）の化合物と、を含む、請求項１から請求項４のうち少なくとも１つに記載の２成分性混晶。
【請求項６】
Ｃ．Ｉ．ピグメントレッド１７０のアルファ相と同形である、請求項１から請求項５のうち少なくとも１つに記載の混晶。
【請求項７】
Ｃ．Ｉ．ピグメントレッド１７０のベータ相と同形である、請求項１から請求項５のうち少なくとも１つに記載の混晶。
【請求項８】
Ｃ．Ｉ．ピグメントレッド１７０のガンマ相と同形である、請求項１から請求項５のうち少なくとも１つに記載の混晶。
【請求項９】
ジアゾ化４−アミノ−１−ベンゼンカルボキサミドと式（２）：
【化２】
2007502875.tif 000017
の少なくとも１つのジアゾ化アミンとの混合物を、式（３）
【化３】
2007502875.tif 000018
の化合物とカップリングさせることを含む、請求項１から請求項８のうち１又は複数に記載の混晶を調製するためのプロセス。
【請求項１０】
４−アミノ−１−ベンゼンカルボキサミド及び前記式（２）の少なくとも１つのアミンが混合され、一緒にジアゾ化されるか、又は別々にジアゾ化され、該ジアゾニウム塩がその後に混合される、請求項９に記載のプロセス。
【請求項１１】
Ｃ．Ｉ．ピグメントレッド１７０の存在下で、式（２）
【化４】
2007502875.tif 000019
の少なくとも１つのジアゾ化アミンを、式（３）
【化５】
2007502875.tif 000020
の化合物とカップリングさせることを含む、請求項１から請求項８のうち１又は複数に記載の混晶を調製するためのプロセス。
【請求項１２】
式（１）
【化６】
2007502875.tif 000021
の少なくとも１つの化合物の存在下で、ジアゾ化４−アミノ−１−ベンゼンカルボキサミドを式（３）
【化７】
2007502875.tif 000022
の化合物とカップリングさせることを含む、請求項１から請求項８のうち１又は複数に記載の混晶を調製するためのプロセス。
【請求項１３】
Ｃ．Ｉ．ピグメントレッド１７０と式（１）の少なくとも１つの化合物とを互いに混合することと、必要に応じて、超大気圧下で、水及び／又は溶媒中での、混練、粉砕、再結晶化、加熱の処理段階のうち少なくとも１つに該混合物を供することを含む、請求項１から請求項８のうち１又は複数に記載の混晶を調製するためのプロセス。
【請求項１４】
前記工程の少なくとも１つがマイクロリアクター内で行われる、請求項９から請求項１３のうち１又は複数に記載のプロセス。
【請求項１５】
天然又は合成由来の高分子量有機材料を着色するための、請求項１から請求項８のうち１又は複数に記載の混晶の使用。
【請求項１６】
印刷用インク、カラーフィルター又は色種を含む、プラスチック、樹脂、ワニス、塗料又は電子写真トナー及び顕色剤、インクを着色するための、請求項１５に記載の使用。
【請求項１７】
自動車仕上げの着色のための、請求項１５又は請求項１６に記載の使用。
【発明の詳細な説明】
【技術分野】
【０００１】
本発明は、Ｃ．Ｉ．ピグメントレッド１７０及びその誘導体を基にした新規混晶及びそれらを調製するためのプロセスに関する。
【背景技術】
【０００２】
Ｃ．Ｉ．ピグメントレッド１７０（式（１）、Ｘ＝Ｈ）は、ＤＥ  １  ２２８  ７３１に記載されている。そのアルファ、ベータ及びガンマ相は、ＤＥ  ２  ０４３  ４８２に記載されている。塗料及びプラスチックにおいて、Ｃ．Ｉ．ピグメントレッド  １７０は優れているが、耐光特性及び耐候特性の面で完璧ではない。
【０００３】
Ｃ．Ｉ．ピグメントレッド１７０との多くの混晶が記載されてきた。例えば、Ｃ．Ｉ．ピグメントレッド１７０と、Ｃ．Ｉ．ピグメントレッド２６６（これは、エトキシ基のかわりにメトキシ基を含有する。）との混晶は、「Ｃ．Ｉ．ピグメントレッド２１０」として知られている。
【０００４】
しかし、Ｃ．Ｉ．ピグメントレッド２１０の耐光性及び耐候性は、Ｃ．Ｉ．ピグメントレッド１７０そのものよりも低い。
【発明の開示】
【発明が解決しようとする課題】
【０００５】
本発明の目的は、前述のＣ．Ｉ．ピグメントレッド１７０よりも優れた耐光特性及び耐候特性を有する赤色アゾ顔料を調製することであった。
【課題を解決するための手段】
【０００６】
Ｃ．Ｉ．ピグメントレッド１７０と下記で定義する式Ｉの誘導体との混晶は、驚くべきことにこの問題を解決することが分かった。
【０００７】
本発明は、Ｃ．Ｉ．ピグメントレッド１７０と、式（１）
【０００８】
【化８】
2007502875.tif 000003
（式中、
Ｘは、Ｆ、Ｃｌ，Ｂｒ、メチル又はニトロと定義される。）の化合物の１又は複数との混晶を提供する。
【０００９】
以下、Ｘ＝Ｆである前記化合物（１）は、「Ｆ−Ｐ．Ｒ．１７０」、Ｘ＝Ｃｌであるものは、「Ｃｌ−Ｐ．Ｒ．１７０」、Ｘ＝Ｂｒであるものは、「Ｂｒ−Ｐ．Ｒ．１７０」、Ｘ＝メチルであるものは、「メチル−Ｐ．Ｒ．１７０」、Ｘ＝ニトロであるものは、「ニトロ−Ｐ．Ｒ．１７０」、Ｘ＝Ｈであるものは、「Ｐ．Ｒ．１７０」と呼ぶ。
【００１０】
前記式（１）は、理想的な代表例として理解されるべきものであり、対応する互変異性体も包含し、各互変異性体の可能なシス／トランス異性体も包含する。
【００１１】
本発明の目的のための混晶はまた、固溶体も包含する。本混晶の特性は、個々の成分及び個々の成分の物理的混合物の両方の特質と異なる。特に、本混晶の粉末Ｘ線図は、個々の成分の粉末Ｘ線図を加算したものとは異なる。
【００１２】
式（１）の化合物そのもの及びそれらの調製のためのプロセスは、まだ公開されていないドイツ国特許出願  １０２  ２４  ２７９．８に記載されている。メチル−Ｐ．Ｒ．１７０及びニトロ−Ｐ．Ｒ．１７０の両者が、異なる様々な相で生じる。
【００１３】
本混晶は、Ｃ．Ｉ．ピグメントレッドの１７０の０．１重量％から９９．９重量％、好ましくは１重量％から９９重量％、特には８０重量％から９９重量％と、前記式（１）の化合物の又は前記式（１）の化合物の２以上、例えば２もしくは３のあらゆる所望する混合物の９９．９重量％から０．１重量％、好ましくは９９重量％から１重量％、特には２０重量％から１重量％と、を含有し得る。
【００１４】
本発明の混晶中の個々の成分の割合は、個々の成分それぞれに対して、好ましくは、１モル％から９９モル％、より好ましくは１０モル％から９０モル％である。好ましい２成分性混晶は、好ましくは、１００：１から３：１のモル比の、とりわけ、５０：１から１０：１のモル比の、Ｐ．Ｒ．１７０と、前記式（１）の化合物のうち１つ、特に、Ｘ＝Ｃｌ又はメチルであるものと、からなる。
【００１５】
本混晶は、様々な結晶多形で生じ得る。例えば、本混晶は、Ｃ．Ｉ．ピグメントレッド１７０のアルファ、ベータ又はガンマ相と同形（ｉｓｏｔｏｐｉｃ）であり得る。同形性はまた、粉末Ｘ線図から分かる。疑わしい場合には、様々な濃度の一連の混晶を調製して、線位置及び線強度が組成とともに連続して変化するか否かを確かめる。
【００１６】
本混晶は、赤色の色相、高い着色力及び耐光特性及び耐候特性が非常に優れていることにより区別される。
【００１７】
本発明の混晶は、例えば、様々な個々の化合物の共合成（ｃｏｓｙｎｔｈｅｓｉｓ）により、又は合わせた再結晶化、粉砕及び／又は仕上げ処理により調製することができる。
【００１８】
本発明の顔料は、例えば、１−アミノベンゼン−４−カルボキサミド（式（２）、Ｘ＝Ｈ）と式（２）
【００１９】
【化９】
2007502875.tif 000004
（式中、Ｘは、Ｆ、Ｃｌ、Ｂｒ、メチル又はニトロとして定義される。）の１又は複数のアミンとの混合物をジアゾ化し、
続いて、式（３）
【００２０】
【化１０】
2007502875.tif 000005
の化合物とその生成物をカップリングさせることにより、調製することができる。
【００２１】
本発明の混晶はまた、例えば、１−アミノベンゼン−４−カルボキサミド（式（２）、Ｘ＝Ｈ）及び前記式（２）の１又は複数のアミンを個別にジアゾ化し、次にそのジアゾ化塩を混合し、続いて前記式（３）の化合物とその混合物をカップリングさせることにより調製することもできる。
【００２２】
本発明の混晶はまた、既に調製したＣ．Ｉ．ピグメントレッド１７０の存在下で、前記式（２）の少なくとも１つのジアゾ化アミンを、前記式（３）の１−（２’，３’−オキシナフトイルアミノ）−２−エトキシベンゼンとカップリングさせることにより調製することもできる。
【００２３】
本発明の混晶はまた、前記式（１）の少なくとも１つの化合物の存在下で、ジアゾ化１−アミノベンゼン−４−カルボキサミドを、前記式（３）の１−（２’，３’−オキシナフトイルアミノ）−２−エトキシベンゼンとカップリングさせることにより調製することもできる。
【００２４】
ジアゾ化反応に適切なものは、無機強酸に加えて、亜硝酸アルカリ金属又は短鎖アルカンの亜硝酸アルキルである。特に適切であるのは、亜硝酸ナトリウム及び塩酸である。本反応は、−５℃から＋３０℃の範囲、好ましくは、０℃から１０℃の間の温度で遂行することができる。必要ではないが、このジアゾ化の際に、非イオン性、陰イオン性、陽イオン性界面活性剤を存在させることができる。適切であるならば、さらなる補助剤、例えば天然もしくは合成樹脂又は樹脂誘導体を使用することもできる。
【００２５】
カップリングは、直接又は間接的方法により行うことが可能であるが、好ましくは間接的に行われ、カップリング成分は、既に導入されたジアゾニウム塩に添加される。このカップリング反応は、−５℃から８０℃の範囲、好ましくは、５℃から２５℃の間の温度及びｐＨ４から１４の間、特には、ｐＨ９から１２の間で遂行することができる。このアゾカップリング反応は、好ましくは、水溶液又は懸濁液中で行われるが、有機溶媒を、単独で、又は水との混合液として、使用することもできる。
【００２６】
カップリング中又はカップリング後における、及びレーキ化する前又はレーキ化中の、アルカリ溶解性樹脂補助剤又はそれらの混合物の添加により、本発明の混晶顔料の分散性が向上する。有利に、この樹脂補助剤又はそれらの混合物は、アルカリ水溶液の形態で使用される。適切な樹脂補助剤には、天然及び合成樹脂が含まれる。有利な代表例には、ロジン、不均化又は水素化ロジン及びロジン誘導体も含まれる。好ましいのは、天然樹脂酸、例えば、アビエチン酸、ジヒドロアビエチン酸、テトラヒドロアビエチン酸、レボピマル酸、デキストロピマル酸及びイソデキストロピマル酸、例えば、市販のロジンの種類に存在するものである。特に好ましいのは、樹脂酸であるアビエチン酸、デヒドロアビエチン酸、ネオアビエチン酸、パルストリン酸、イソピマル酸、ピマル酸及びサンダラコピマル酸を含有する市販の樹脂  ＲｏｓｉｎＮ又はＲｏｓｉｎＮと同等の市販品である。列挙した樹脂及びそれらの混合物と同様に、アルキド樹脂又は合成炭化水素樹脂を使用することもできる。述べた樹脂は、好ましくは、カップリング反応後に反応混合物に添加される。
【００２７】
このカップリング成分は、通常、ジアゾニウム化合物よりもわずかに過剰な量で使用され、好ましくは、ジアゾ成分１等量を、本カップリング成分１．００１から１．１０等量と反応させる。
【００２８】
カップリング後、本発明の化合物を、好ましくは、必要に応じて超大気圧下での、有利には１時間から６時間の、特には上述の樹脂補助剤の存在下における、水性溶媒、水性有機溶媒又は有機溶媒中での、８０℃から２００℃の間の温度における加熱処理に供する。上述のように、特定の結晶相を生じさせ得るか、又は相変態が起こり得る。次に、得られた顔料懸濁液を、従来の手法において濾過することができ、そのプレスケーキを塩非含有水で洗浄し、乾燥させ、粉砕することができる。
【００２９】
所望する適用分野に依存して、合成した顔料を機械的な微粉砕に最初に供することが賢明であり得る。微粉砕は、湿式粉砕もしくは乾式粉砕又は混練により遂行し得る。次に、粉砕又は混練の後、溶媒を用いた、水を用いた、又は溶媒／水混合液を用いた処理を行い得る。混晶の形成を促進するために、混晶を安定化するために、色特性を向上させるために、及び特定の色効果を得るために、プロセスのあらゆる所望する時点で、顔料分散剤、界面活性剤、消泡剤、体質顔料（ｅｘｔｅｎｄｅｒｓ）又は他の補助剤を添加することができる。これらの添加剤の混合物を使用することもできる。この添加剤は、全てを１回で、又は２回以上に分けて添加し得る。この添加剤は、合成又は様々な後処理のあらゆる段階で、又は後処理後に、添加し得る。添加に最適な時点は、範囲測定試験（ｒａｎｇｅ  ｆｉｎｄｉｎｇ  ｔｅｓｔｓ）により、前もって決定されなければならない。
【００３０】
ＥＰ−Ａ−１  ２５７  ６０２で述べられているように、本発明の混晶を調製するための規定された工程段階の１又は複数をマイクロリアクター中で遂行することも可能である。
【００３１】
本発明の混晶はまた、Ｐ．Ｒ．１７０と前記式（１）の１又は複数の化合物とを混合し、続いて、例えば、水及び／又は溶媒中で、混練、粉砕、再結晶化及び／又は加熱などの処理を、例えばまた超大気圧下で、行うことにより得ることができる。例えば、アルファ相のＰ．Ｒ．１７０を、アルファ相のメチル−Ｐ．Ｒ．１７０  １０モル％と混合することができ、水中で、１３０℃から１６０℃にて、その混合物を加熱し、ガンマ相の混晶を得ることができる。例えば、１−アミノベンゼン−４−カルボキサミド  ０．１重量％から９９．９重量％と１−アミノ−２−メチルベンゼン−４−カルボキサミド  ９９．９重量％から０．１重量％との混合物をジアゾ化し、そのジアゾニウム塩を１−（２’，３’−オキシナフトイルアミノ）−２−エトキシベンゼンとカップリングさせ、次にその懸濁液を加熱しないことにより、アルファ相のＣ．Ｉ．ピグメントレッド１７０とメチル−Ｐ．Ｒ．１７０との混晶を生成させる。全体の組成範囲にわたり、Ｐ．Ｒ．１７０のアルファ相及びメチル−Ｐ．Ｒ．１７０のアルファ相とともに、得られた混晶が連続的な一連の混晶を形成する。
【００３２】
例えば、合成及び仕上げ処理がＤＥ  １  ２２８  ７３１、実施例４（ジアゾ化、カップリング、樹脂石鹸及び塩化カルシウムの添加、１時間の沸騰）に従って行われ、１−アミノベンゼン−４−カルボキサミドの代わりに、１−アミノベンゼン−４−カルボキサミドと１−アミノ−２−メチルベンゼン−４−カルボキサミドとの等モル混合物が使用される場合、ベータ相のＣ．Ｉ．ピグメントレッド１７０とメチル−Ｐ．Ｒ．１７０との混晶が生じる。得られた混晶は、Ｐ．Ｒ．１７０のベータ相と同形である。粉末Ｘ線図において、この混晶は、次の特性線により区別される。（Ｃｕ  Ｋα放射線、シータ値（°）、測定精度  ＋／−０．２°、強度：ｖｓ＝非常に強い、ｓ＝強い、ｍ＝中程度、ｗ＝弱い、ｖｗ＝非常に弱い。）：
【００３３】
【表１】
2007502875.tif 000006
【００３４】
一方、この２種類の化合物が、同じプロセスにより別個に合成され、その顔料がその後に混合される場合、得られる粉末Ｘ線図は、次のようになる：
【００３５】
【表２】
2007502875.tif 000007
【００３６】
例えば、合成及び仕上げ処理がＤＥ  ２  ０４３  ４８２、実施例１（ジアゾ化、カップリング、１３０℃での水中における３時間加熱）に従って行われ、１−アミノベンゼン−４−カルボキサミドの代わりに、１−アミノベンゼン−４−カルボキサミド９０モル％と１−アミノ−２−ニトロベンゼン−４−カルボキサミド１０モル％との混合物が使用される場合、ガンマ相のＣ．Ｉ．ピグメントレッド１７０とニトロ−Ｐ．Ｒ．１７０との混晶が生じる。得られた混晶は、Ｐ．Ｒ．１７０のガンマ相と同形であり、粉末Ｘ線図において、この混晶は、次の特性線により区別される：
【００３７】
【表３】
2007502875.tif 000008
【００３８】
ここで再び、混晶の粉末Ｘ線図は、個々の成分の物理的混合物の粉末Ｘ線図とは明らかに異なる。
【００３９】
出発物質の純度、濃度、温度及び使用する温度プロファイル、合成及びあらゆる後処理の時間プロファイル、圧力、不純物もしくは添加剤の存在及び種結晶の存在に依存して、単一相の混晶のみもしくは様々な相の混晶又は混晶の混合物及び１又は複数の純粋な化合物を代替的に形成させることが可能である。
【００４０】
本発明の混晶は、天然又は合成由来の高分子量有機材料、例えば、プラスチック、樹脂、ワニス、塗料又は電子写真トナー及び顕色剤、印刷用インクを含むインクを着色するために使用することができる。
【００４１】
本発明の混晶を用いて着色することができる高分子量有機材料は、例えば、セルロースエーテル及びセルロースエステル、例えば、エチルセルロース、ニトロセルロース、酢酸セルロース又は酪酸セルロース、天然樹脂又は合成樹脂、例えば、付加重合樹脂又は縮合樹脂、例えば、アミノ樹脂であるもの、特に、尿素及びメラミンホルムアルデヒド樹脂、アルキド樹脂、アクリル樹脂、フェノール樹脂、ポリカーボネート、ポリオレフィン、例えば、ポリスチレン、塩化ポリビニル、ポリエチレン、ポリプロピレン、ポリアクリロニトリル、ポリアクリルエステル、ポリアミド、ポリウレタン又はポリエステル、ゴム、カゼイン、シリコーン及びシリコーン樹脂の、それぞれ又は混合物である。上述の高分子量有機化合物がプラスチックの塊の形態、プラスチック溶融液の形態、又は紡糸液、ワニス、塗料又は印刷用インクの形態であるか否かはここでは重要ではない。意図する使用に依存して、粉末、顆粒、塗料、フラッシングペースト（ｆｌｕｓｈｉｎｇ  ｐａｓｔｅｓ）、マスターバッチ又は分散液の形態で本発明の化合物を利用することは、有利であることが分かる。着色を行う高分子量有機材料に基づき、０．０５重量％から３０重量％、好ましくは０．１重量％から１５重量％の量で本発明の化合物を使用する。
【００４２】
本発明の混晶はまた、電子写真トナー及び顕色剤、例えば、１又は２成分粉末トナー（１又は２成分顕色剤とも呼ぶ。）、磁性トナー、液体トナー、ラテックストナー、重合トナー及び特殊トナーにおける着色剤としての使用に適している。
【００４３】
典型的なトナーバインダーは、付加重合樹脂、重付加樹脂及び重縮合樹脂、例えば、スチレン、スチレン−アクリラート、スチレン−ブタジエン、アクリラート、ポリエステル及びフェノール−エポキシ樹脂、ポリスルホン、ポリウレタンの、それぞれ又は組み合わせ、ならびにまた、ポリエチレン及びポリプロピレンであり、電荷制御剤、ワックス又は流動助剤など、さらなる成分も含み得るか、又は、これらの添加成分で続いて修飾され得る。
【００４４】
本発明の混晶は、さらに、粉末及び粉末塗装剤として、特に、例えば金属製、木製、プラスチック製、ガラス製、セラミック製、コンクリート製、繊維材料、紙製又はゴム製の物品の表面を塗装するために使用する、摩擦電気的もしくは動電学的に噴霧可能な粉末塗装剤における着色剤としての使用のために適切である。
【００４５】
粉末塗料用樹脂としての使用では、通常、従来の硬化剤とともに、エポキシ樹脂、カルボキシル及びヒドロキシル含有ポリエステル樹脂、ポリウレタン樹脂及びアクリル樹脂が使用される。樹脂の組合せもまた使用される。例えば、エポキシ樹脂は、カルボキシル及びヒドロキシル含有ポリエステル樹脂と組み合わせて使用されることが多い。一般的な硬化剤成分（樹脂系に依存する。）は、例えば、酸無水物、イミダゾール及びジシアンジアミド及びそれらの誘導体、マスクトイソシアネート（ｍａｓｋｅｄ  ｉｓｏｃｙａｎａｔｅ）、ビスアクリルウレタン、フェノール樹脂及びメラミン樹脂、トリグリシジルイソシアヌレート、オキサゾリン及びジカルボン酸である。
【００４６】
本発明の混晶は、インクにおける着色剤として、好ましくは、水性ベース又は非水性ベースのインクジェットインクにおいて、例えばマイクロエマルジョンインクにおいて、及びホットメルトプロセスに従い機能するそれらのインクにおいて、着色剤としてさらに有用である。
【００４７】
インクジェットインクは、通常、総量で、本発明混晶の１又は複数を０．５重量％から１５重量％、好ましくは、１．５重量％から８重量％（乾燥重量を基準として計算）含有する。
【００４８】
マイクロエマルジョンインクは、有機溶媒、水及び、必要であれば、さらなるヒドロトロープ物質（界面介在物質（ｉｎｔｅｒｆａｃｅ  ｍｅｄｉａｔｏｒ））をベースとする。マイクロエマルジョンインクは、本発明混晶の１又は複数の０．５重量％から１５重量％、好ましくは１．５重量％から８重量％と、水の５重量％から９９重量％と、有機溶媒及び／又はヒドロトロープ化合物の０．５重量％から９４．５重量％と、を含有する。
【００４９】
「溶剤型」インクジェットインクは、本発明の混晶の１又は複数の０．５重量％から１５重量％と、有機溶媒び／又はヒドロトロープ化合物の８５重量％から９９．５重量％と、を含有する。
【００５０】
ホットメルトインクは、殆ど、室温では固体であり、加熱すると液体になるワックス、脂肪酸、脂肪アルコール又はスルホンアミドをベースとし、好ましい融解範囲は、約６０℃から約１４０℃の間である。ホットメルトインクジェットインクは、例えば、基本的に、ワックス２０重量％から９０重量％と、本発明の混晶の１又は複数１重量％から１０重量％とからなる。さらに、さらなるポリマー（「色素溶解剤」として）０重量％から２０重量％、分散剤０重量％から５重量％、粘度調整剤０重量％から２０重量％、可塑剤０重量％から２０重量％、粘着添加剤（ｔａｃｋ  ａｄｄｉｔｉｖｅ）０重量％から１０重量％、透明度安定剤（例えば、ワックスの結晶化を防ぐ。）０重量％から１０重量％及び抗酸化剤０重量％から２重量％が存在し得る。
【００５１】
本発明の混晶は、加法混色生成及び減法混色生成の両者のためのカラーフィルター用着色剤として、及び、また、電子インク（ｅ−ｉｎｋ）又は電子ペーパー用の着色剤としてもさらに有用である。本発明の混晶は、また、種子の着色にも適切である。
【００５２】
本発明の顔料は、着色力が高く、耐光特性及び耐候特性に非常に優れていることについて着目に値する。これらは、環境的に好ましくない重金属を全く含有しない。列挙したこの特性により、特に、塗装剤、好ましくは自動車仕上げの塗装剤における、及びプラスチックにおける、及びまた、印刷インクにおける着色剤としての使用のために、本発明の顔料は適格となる。
【００５３】
本発明及び下記の比較実施例における「部（ｐａｒｔｓ）」という用語は、重量比（部）を意味する。
【実施例】
【００５４】
比較実施例：Ｘ＝Ｈ
ａ）特許ＤＥ  １  ２２８  ７３１  実施例４による合成：
１−アミノベンゼン−４−カルボキサミドの１３．６部（重量）を、５Ｎ塩酸の６０部（体積）とともに、しばらく撹拌する。次に、この混合物を、水で希釈し、１０℃にて５Ｎ亜硝酸ナトリウム溶液２０部（体積）でジアゾ化する。ジアゾ化の間、１−（２’，３’−オキシナフトイルアミノ）−２−エトキシベンゼン３３部（重量）を、熱い、水４５０部（体積）及び５Ｎ水酸化ナトリウム溶液４２部（体積）で溶解し、得られた溶液を透明化する。この溶液を、１０℃から１５℃にて３０分から４５分間にわたり、ジアゾ溶液に撹拌しながら流し込むが、このジアゾ溶液は、前もって氷酢酸７部（体積）及び２Ｎ酢酸ナトリウム溶液５０部（体積）と混合しておく。得られた沈殿物を吸引濾過により単離し、洗浄する。これにより、Ｃ．Ｉ．ピグメントレッド１７０のアルファ相が生成する。
【００５５】
ｂ）ＤＥ  １  ２２８  ７３１  実施例４に基づく方法による合成及び仕上げ処理：
１−アミノベンゼン−４−カルボキサミドの１３．６部（重量）を、５Ｎ塩酸の６０部（体積）とともに、しばらく撹拌する。次に、この混合物を水で希釈し、１０℃にて５Ｎ亜硝酸ナトリウム溶液２０部（体積）でジアゾ化する。ジアゾ化の間、１−（２’，３’−オキシナフトイルアミノ）−２−エトキシベンゼン３３部（重量）を、熱い、水４５０部（体積）及び５Ｎ水酸化ナトリウム溶液４２部（体積）で溶解し、得られた溶液を透明化する。この溶液を、１０℃から１５℃にて３０分から４５分間にわたり、ジアゾ溶液に撹拌しながら流し込むが、このジアゾ溶液は、前もって氷酢酸７部（体積）及び２Ｎ酢酸ナトリウム溶液５０部（体積）と混合しておく。カップリング終了後に、樹脂石鹸５部（重量）の水溶液及び塩化カルシウム３部（重量）を連続して添加し、そのバッチを３時間沸騰させる。得られた沈殿物を吸引濾過により単離し、洗浄する。これにより、Ｃ．Ｉ．ピグメントレッド１７０のベータ相が生成する。
【００５６】
ｃ）特許  ＤＥ  ２  ０４３  ４８２  実施例１による仕上げ処理：
水性濾過ケーキの形態の、比較実施例（ａ）で調製した顔料の４５部（重量）を、水１０００部（重量）とともに撹拌し、１３０℃の温度に加熱し、この温度で３時間維持する。次にこの固形生成物を濾過により単離し、水で洗浄し、乾燥させて、粉砕する。これにより、ガンマ相のＣ．Ｉ．ピグメントレッド１７０が得られる。
【００５７】
（発明実施例１）：Ｘ＝ＣＨ３、１％
比較実施例（ａ）におけるようにして、しかし、アミンとして、４−アミノベンズアミドではなく４−アミノベンズアミド１３．５部と４−アミノ−３−メチルベンズアミド０．１５部との混合物を使用して、合成を行う。これにより、Ｐ．Ｒ．１７０のアルファ相と同形の混晶が得られる。
【００５８】
（発明実施例２）：Ｘ＝ＣＨ３、１０％
発明実施例１におけるようにして、しかし、アミンとして、４−アミノベンズアミド１２．２部と４−アミノ−３−メチルベンズアミド１．５部との混合物を使用して、合成を行う。これにより、Ｐ．Ｒ．１７０のアルファ相と同形の混晶が得られる。
【００５９】
（発明実施例３）：Ｘ＝ＣＨ３、２０％
発明実施例１におけるようにして、しかし、アミンとして、４−アミノベンズアミド１０．９部と４−アミノ−３−メチルベンズアミド３．０部との混合物を使用して、合成を行う。これにより、Ｐ．Ｒ．１７０のアルファ相と同形の混晶が得られる。
【００６０】
（発明実施例４）：Ｘ＝ＣＨ３、４０％
発明実施例１におけるようにして、しかし、アミンとして、４−アミノベンズアミド８．２部と４−アミノ−３−メチルベンズアミド６．０部との混合物を使用して、合成を行う。これにより、Ｐ．Ｒ．１７０のアルファ相と同形の混晶が得られる。
【００６１】
（発明実施例５）：Ｘ＝ＣＨ３、６０％
発明実施例１におけるようにして、しかし、アミンとして、４−アミノベンズアミド５．４部と４−アミノ−３−メチルベンズアミド９．１部との混合物を使用して、合成を行う。これにより、Ｐ．Ｒ．１７０のアルファ相と同形の混晶が得られる。
【００６２】
（発明実施例６）：Ｘ＝ＣＨ３、８０％
発明実施例１におけるようにして、しかし、アミンとして、４−アミノベンズアミド２．７部と４−アミノ−３−メチルベンズアミド１２．１部との混合物を使用して、合成を行う。これにより、Ｐ．Ｒ．１７０のアルファ相と同形の混晶が得られる。
【００６３】
（発明実施例７）：Ｘ＝ＣＨ３、９０％
発明実施例１におけるようにして、しかし、アミンとして、４−アミノベンズアミド１．４部と４−アミノ−３−メチルベンズアミド１３．６部との混合物を使用して、合成を行う。これにより、Ｐ．Ｒ．１７０のアルファ相と同形の混晶が得られる。
【００６４】
（発明実施例８）：Ｘ＝ＣＨ３、９９％
発明実施例１におけるようにして、しかし、アミンとして、４−アミノベンズアミド０．１４部と４−アミノ−３−メチルベンズアミド１４．９５部との混合物を使用して、合成を行う。これにより、Ｐ．Ｒ．１７０のアルファ相と同形の混晶が得られる。
【００６５】
（発明実施例９）：Ｘ＝ＣＨ３、１０％、ベータ相
比較実施例（ｂ）におけるようにして、しかし、アミンとして、４−アミノベンズアミドではなく、４−アミノベンズアミド１２．２部と４−アミノ−３−メチルベンズアミド１．５部との混合物を使用して、合成を行う。これにより、Ｐ．Ｒ．１７０のベータ相と同形の混晶が得られる。
【００６６】
（発明実施例１０）：Ｘ＝Ｃｌ、１０％
比較実施例（ｂ）におけるようにして、しかし、アミンとして、４−アミノベンズアミドではなく、４−アミノベンズアミド１２．２部と４−アミノ−３−クロロベンズアミド１．７部との混合物を使用して、合成を行う。これにより、Ｐ．Ｒ．１７０のベータ相と同形の、Ｐ．Ｒ．１７０とＣｌ  Ｐ．Ｒ．１７０との混晶と、Ｐ．Ｒ．１７０のガンマ相と同形の、Ｐ．Ｒ．１７０とＣｌ  Ｐ．Ｒ．１７０との混晶の小さな分画と、の混合物が得られる。
【００６７】
（発明実施例１１）：Ｘ＝ニトロ、１０％
比較実施例（ｂ）におけるようにして、しかし、アミンとして、４−アミノベンズアミドではなく、４−アミノベンズアミド１２．２部と４−アミノ−３−ニトロベンズアミド１．７部との混合物を使用して、合成を行う。これにより、Ｐ．Ｒ．１７０のアルファ相と同形の混晶が得られる。
【００６８】
（発明実施例１２）：Ｘ＝Ｆ、１０％
比較実施例（ｂ）におけるようにして、しかし、アミンとして、４−アミノベンズアミドではなく、４−アミノベンズアミド１２．２部と４−アミノ−３−フルオロベンズアミド１．５部との混合物を使用して、合成を行う。これにより、Ｐ．Ｒ．１７０のアルファ相と同形の混晶が得られる。
【００６９】
（発明実施例１３）：Ｘ＝Ｂｒ、１０％
比較実施例（ｂ）におけるようにして、しかし、アミンとして、４−アミノベンズアミドではなく、４−アミノベンズアミド１２．２部と４−アミノ−３−ブロモベンズアミド２．１５部との混合物を使用して、合成を行う。これにより、Ｐ．Ｒ．１７０のベータ相と同形の混晶が得られる。
【００７０】
（発明実施例１４）：Ｘ＝ＣＨ３、１０％、ガンマ相
比較実施例（ｃ）におけるようにして、しかし、アミンとして、４−アミノベンズアミドではなく、４−アミノベンズアミド１２．２部と４−アミノ−３−メチルベンズアミド１．５部との混合物を使用して、合成及び仕上げ処理を行う。これにより、Ｐ．Ｒ．１７０のガンマ相と同形の混晶が得られる。
【００７１】
（発明実施例１５）：Ｘ＝Ｃｌ、５％
比較実施例（ｃ）におけるようにして、しかし、アミンとして、４−アミノベンズアミドではなく、４−アミノベンズアミド１２．９部と４−アミノ−３−クロロベンズアミド０．８５部との混合物を使用して、合成及び仕上げ処理を行う。これにより、Ｐ．Ｒ．１７０のガンマ相と同形の混晶が得られる。
【００７２】
（発明実施例１６）：Ｘ＝ニトロ、１０％
比較実施例（ｃ）におけるようにして、しかし、アミンとして、４−アミノベンズアミドではなく、４−アミノベンズアミド１２．２部と４−アミノ−３−ニトロベンズアミド１．７部との混合物を使用して、合成及び仕上げ処理を行う。これにより、Ｐ．Ｒ．１７０のガンマ相と同形の混晶が得られる。
【００７３】
（発明実施例１７）：Ｘ＝Ｆ、１０％
比較実施例（ｃ）におけるようにして、しかし、アミンとして、４−アミノベンズアミドではなく、４−アミノベンズアミド１２．２部と４−アミノ−３−フルオロベンズアミド１．５部との混合物を使用して、合成及び仕上げ処理を行う。これにより、Ｐ．Ｒ．１７０のガンマ相と同形の混晶が得られる。
【００７４】
（発明実施例１８）：Ｘ＝Ｂｒ、１０％
比較実施例（ｃ）におけるようにして、しかし、アミンとして、４−アミノベンズアミドではなく、４−アミノベンズアミド１２．２部と４−アミノ−３−ブロモベンズアミド２．１５部との混合物を使用して、合成及び仕上げ処理を行う。これにより、Ｐ．Ｒ．１７０のガンマ相と同形の混晶が得られる。
【００７５】
（発明実施例１９）：Ｘ＝ＣＨ３、５０％
比較実施例（ｃ）におけるようにして、しかし、アミンとして、４−アミノベンズアミドではなく、４−アミノベンズアミド６．８部と４−アミノ−３−メチルベンズアミド７．６部との混合物を使用して、合成及び仕上げ処理を行う。これにより、Ｐ．Ｒ．１７０のベータ相と同形の混晶が得られる。
【００７６】
（実施例２０）：Ｘ＝Ｃｌ、５％、イソブタノール仕上げ処理
比較実施例（ａ）におけるようにして、アミンとして、４−アミノベンズアミド１２．９部と４−アミノ−３−クロロベンズアミド０．８５部との混合物を使用して、合成を行う。水性濾過ケーキの形態でのこのようにして調製した顔料を、イソブタノール  １７１部（重量）及び水  ６５部（重量）とともに撹拌し、１０５℃の温度に加熱し、この温度で１時間維持する。続いて、この固形生成物を濾過により単離し、水で洗浄し、乾燥させ、粉砕する。これにより、Ｐ．Ｒ．１７０のベータ相と同形の混晶が得られる。
【００７７】
（反対実施例１）：Ｃｌを伴う同形アミン、１０％
実施例１０におけるようにして、しかし、４−アミノ−３−クロロベンズアミドを３−アミノ−４−クロロベンズアミドに置き換えて、合成を行う。この生成物は、混晶ではなく、代わりに、アルファ相のＰ．Ｒ．１７０と、ガンマ相のＰ．Ｒ．１７０と、ジアゾ化３−アミノ−４−クロロベンズアミド及び１−（２’，３’−オキシナフトイルアミノ）−２−エトキシベンゼンの反応生成物との混合物である。
【００７８】
（反対実施例２）：メチルを伴う同形アミン、１０％
実施例９におけるようにして、しかし、４−アミノ−３−メチルベンズアミドを３−アミノ−４−メチルベンズアミドで置き換えて、合成を行う。この生成物は、混晶ではなく、代わりに、ガンマ相のＰ．Ｒ．１７０と、ジアゾ化３−アミノ−４−メチルベンズアミド及び１−（２’，３’−オキシナフトイルアミノ）−２−エトキシベンゼンの反応生成物との混合物である。
【００７９】
（反対実施例３）：Ｃｌを伴う同形アミン、１０％
実施例１５におけるようにして、しかし、アミンとして、４−アミノベンズアミド１２．２部と３−アミノ−４−クロロベンズアミド（４−アミノ−３−クロロベンズアミドの代わりに）１．７部との混合物を使用して、合成を行う。この生成物は、混晶ではなく、代わりに、γ相のＰ．Ｒ．１７０と、ジアゾ化３−アミノ−４−クロロベンズアミド及び１−（２’，３’−オキシナフトイルアミノ）−２−エトキシベンゼンの反応生成物との混合物である。
【００８０】
（反対実施例４）：メチルを伴う同形アミン、１０％
実施例１４におけるようにして、しかし、４−アミノ−３−メチルベンズアミドを３−アミノ−４−メチルベンズアミドで置き換えて合成を行う。この生成物は、混晶ではなく、代わりに、ガンマ相のＰ．Ｒ．１７０と、ジアゾ化３−アミノ−４−メチルベンズアミド及び１−（２’，３’−オキシナフトイルアミノ）−２−エトキシベンゼンの反応生成物との混合物である。
【００８１】
（反対実施例５）：物理的混合物
比較実施例（ｃ）におけるようにして、しかし、４−アミノベンズアミドの代わりに、使用するアミンを４−アミノ−３−メチルベンズアミドの１５．１部にして、メチル−Ｐ．Ｒ．１７０の合成及び仕上げ処理を行う。これによりアルファ相のメチル−Ｐ．Ｒ．１７０が得られる。このようにして得られた乾燥顔料の１０．３部を比較実施例（ｃ）からのＰ．Ｒ．１７０の１０部と完全に混合する。これにより物理的混合物が得られる。
【００８２】
（適用実施例１から８）：塗装剤における着色剤
塗装領域において本発明に従い調製した色素相の特性を評価するために、中油性アルキド樹脂及びブタノール−エーテル化メラミン樹脂をベースにした、芳香族含有アルキド−メラミン樹脂ワニス（ＡＭ）の、複数の公知の塗装剤の中から選択を行う。着色をさらによく測定するために、１：１０の顔料：ＴｉＯ２比で白色淡色化物（ｗｈｉｔｅ  ｒｅｄｕｃｔｉｏｎ）を調製する。
【００８３】
視覚的に、又はＣＩＥＬＡＢ系のいずれかにより、その顔料の塗料と、対応する比較実施例からの生成物の塗料との間の色相の差である、ΔＨ、ΔＣ、ΔＬ及びΔＥを用いて、色相を記録する。
【００８４】
【表４】
2007502875.tif 000009
2007502875.tif 000010
【００８５】
（適用実施例９から１１）耐候特性
中油性アルキド樹脂及びブタノール−エーテル化メラミン樹脂をベースにした芳香族含有アルキド−メラミン樹脂ワニス（ＡＭ）中に本顔料を分散させ、Ｗｅａｔｈｅｒｏｍｅｔｅｒ  ＣＩ５０００加速風化装置における耐候性試験に供する。１：１０白色淡色化物においてこのテストを行った。風化時間は、５００時間であった。評価のために、風化させた塗装と非風化塗装との間で全体的な着色の差異ΔＥ（ＣＩＥＬＡＢ系における）を測定した。ΔＥが小さいほど、耐候性に優れていることを意味する。
【００８６】
【表５】
2007502875.tif 000011
【００８７】
本発明の顔料は、実質的に、同条件下で調製した反対実施例又は比較実施例よりも、耐候性に優れている。
【００８８】
（適用実施例１２から１３）：耐候特性
中油性アルキド樹脂及びブタノール−エーテル化メラミン樹脂をベースにした芳香族含有アルキド−メラミン樹脂ワニス（ＡＭ）中に本顔料を分散させ、Ｘｅｎｏｔｅｓｔ  Ｂｅｔａ  Ｘｌ２００加速風化装置における耐候性試験に供する。マストーン及び１：１０白色淡色化物において、この試験を行った。風化時間は、白色淡色化物に対して１０００時間、マストーンにおいて２０００時間であった。
【００８９】
【表６】
2007502875.tif 000012
【００９０】
本発明の顔料は、マストーン及び淡色化物において、同条件下で調製した比較実施例よりも耐候性に優れている。
【００９１】
（適用実施例１４）：耐光特性、淡色化物
中油性アルキド樹脂及びブタノール−エーテル化メラミン樹脂をベースにした芳香族含有アルキド−メラミン樹脂ワニス（ＡＭ）中に本顔料を分散させ、並行して、Ｘｅｎｏｔｅｓｔ  Ｂｅｔａ  Ｘｌ２００加速曝露装置における耐光性試験に供する。１：１０白色淡色化物においてこの試験を行った。曝露時間は、１５００時間であった。
【００９２】
【表７】
2007502875.tif 000013
【００９３】
＊）反対実施例の塗装の色相が既に著しく変化し、一方で、他の実施例の場合、この時点で明らかな変化がなかったため、反対実施例の曝露は、７５０時間後に終了した。
【００９４】
本発明の顔料は、同条件下で調製した比較実施例よりも顕著に耐光性に優れていた。
【００９５】
（適用実施例１５及び１６）：耐光性、マストーン
先行する適用実施例における耐光性試験に関して、同じ手法を使用したが、この試験はマストーンにおいて行った。曝露時間は、並行して、２０００時間であった。
【００９６】
【表８】
2007502875.tif 000014
【００９７】
本発明の顔料は、同条件下で調製した比較実施例よりも幾分耐光性に優れている。
【００９８】
（適用実施例１７）：耐候性（５０：５０  混晶）
中油性アルキド樹脂及びブタノール−エーテル化メラミン樹脂をベースにした芳香族含有アルキド−メラミン樹脂ワニス（ＡＭ）中に本顔料を分散させ、Ｘｅｎｏｔｅｓｔ  Ｂｅｔａ  Ｘｌ２００加速風化装置における耐候性試験に供する。１：１０白色淡色化物においてこのテストを行った。風化時間は、並行して、１０００時間であった。
【００９９】
【表９】
2007502875.tif 000015
【０１００】
Ｐ．Ｒ．１７０の耐光性が低いベータ相から主に構成されているにもかかわらず、本発明の顔料は、両方の比較試験物質よりも優れた耐光性を示す。耐光性は、同条件下で調製した個々の化合物の物理的混合物のそれよりも非常に優れている。
【国際調査報告】
2007502875.tif 000024
2007502875.tif 000025
2007502875.tif 000026
2007502875.tif 000027